(57)【特許請求の範囲】
【請求項１】
下記一般式（１）
【化１】
0005084461.tif 000017
（式中、Ｒ１、Ｒ２はそれぞれ独立に水素原子またはメチル基を表し、Ｒ３、Ｒ４、Ｒ５、Ｒ６はそれぞれ独立に、水素原子、炭素原子数１〜８のアルキル基、又は置換基を有してもよいフェニル基を表し、Ｒ７、Ｒ８はそれぞれ独立に炭素原子数１〜８のアルキレン基を表し、Ａはジ酸クロリドの残基を表す。）
で表されるジ（メタ）アクリレートの水酸基と、下記一般式（２）
【化２】
0005084461.tif 000018
（式中、Ｘはテトラカルボン酸二無水物の残基を表す。）
で表されるテトラカルボン酸二無水物とを反応させてオリゴマーを得た後、下記一般式（３）
【化３】
0005084461.tif 000019
（式中、Ｙはジカルボン酸無水物の残基を表す。）
で表されるジカルボン酸無水物で末端水酸基を封鎖することより得られる光重合性不飽和化合物。
【請求項２】
前記ジ（メタ）アクリレートが下記一般式（４）で表されるジメタアクリレートである請求項１に記載の光重合性不飽和化合物。
【化４】
0005084461.tif 000020
【請求項３】
前記ジ（メタ）アクリレートが下記一般式（５）で表されるジメタアクリレートである請求項１に記載の光重合性不飽和化合物。
【化５】
0005084461.tif 000021
【請求項４】
（Ａ）請求項１〜３のいずれか１項に記載の光重合性不飽和化合物、及び
（Ｂ）ラジカル重合開始剤
を必須成分として含有することを特徴とする、光硬化性樹脂組成物。
【請求項５】
請求項４記載の光硬化性樹脂組成物を硬化して得られる硬化物。
【請求項６】
下記一般式（１）
【化１】
0005084461.tif 000022
（式中、Ｒ１、Ｒ２はそれぞれ独立に水素原子またはメチル基を表し、Ｒ３、Ｒ４、Ｒ５、Ｒ６はそれぞれ独立に、水素原子、炭素原子数１〜８のアルキル基、又は置換基を有してもよいフェニル基を表し、Ｒ７、Ｒ８はそれぞれ独立に炭素原子数１〜８のアルキレン基を表し、Ａはジ酸クロリドの残基を表す。）
で表されるジ（メタ）アクリレート。
【発明の詳細な説明】
【技術分野】
【０００１】
本発明は光重合性不飽和化合物とその中間体に関するものである。また本発明は、前記光重合性不飽和化合物を含有する光硬化性樹脂組成物並びに該組成物から得られる硬化物に関する。
【背景技術】
【０００２】
従来より、光照射後に弱アルカリ水溶液で現像可能な種々の光重合性（硬化性）化合物が報告されている。例えば、ビスフェノールフルオレン骨格を有するエポキシアクリレートをベースとしたカルボキシル基を有する光重合性不飽和化合物、並びに該化合物とエポキシ化合物、光重合開始剤及び／または光増感剤を含有する感光性樹脂組成物（特許文献１、特許文献２参照）等が提案されている。
【特許文献１】特許第３１４８４２９号公報
【特許文献２】特許第３２６８７７１号公報
【発明の開示】
【発明が解決しようとする課題】
【０００３】
近年、光硬化性化合物の需要はますます高まっており、より安価で入手できる化合物に対する要求が高まっていた。本発明は上記要求を解決すべくなされたものであり、その目的は、ラジカル重合開始剤と共に光硬化性樹脂組成物を為すことができる新規な光重合性不飽和化合物を提供することである。
【課題を解決するための手段】
【０００４】
本発明者らは、前記課題を解決するため鋭意検討を行った結果、光照射後に後記の各性能を満足することができる、新規な光重合性不飽和化合物を見出した。
すなわち本発明は、下記一般式（１）
【化１】
0005084461.tif 000002
（式中、Ｒ１、Ｒ２はそれぞれ独立に水素原子またはメチル基を表し、Ｒ３、Ｒ４、Ｒ５、Ｒ６はそれぞれ独立に、水素原子、炭素原子数１〜８のアルキル基、又は置換基を有してもよいフェニル基を表し、Ｒ７、Ｒ８はそれぞれ独立に炭素原子数１〜８のアルキレン基を表し、Ａはジ酸クロリドの残基を表す。）
で表されるジ（メタ）アクリレートの水酸基と、下記一般式（２）
【化２】
0005084461.tif 000003
（式中、Ｘはテトラカルボン酸二無水物の残基を表す。）
で表されるテトラカルボン酸二無水物とを反応させてオリゴマーを得た後、下記一般式（３）
【化３】
0005084461.tif 000004
（式中、Ｙはジカルボン酸無水物の残基を表す。）
で表されるジカルボン酸無水物で末端水酸基を封鎖することより得られる光重合性不飽和化合物に関する。
【０００５】
また本発明は、（Ａ）前記光重合性不飽和化合物、及び（Ｂ）ラジカル重合開始剤を必須成分として含有することを特徴とする、光硬化性樹脂組成物に関する。
また本発明は、前記光硬化性樹脂組成物を硬化して得られる硬化物に関する。
さらに、本発明は前記一般式（１）で表されるジ（メタ）アクリレートに関する。
【発明の効果】
【０００６】
本発明の新規光重合性不飽和化合物はラジカル重合開始剤と共に光硬化性樹脂組成物を為すことができ、該光硬化性樹脂組成物は光照射後における密着性、耐熱性、硬度に優れ、タックフリーかつクラックフリーであり、弱アルカリ水溶液で現像可能な硬化物を為すことができる。
【発明を実施するための最良の形態】
【０００７】
本発明を以下に更に詳しく説明する。
尚、本明細書において「（メタ）アクリレート」とは、アクリレートまたはメタクリレートを意味する。
【０００８】
本発明の光重合性不飽和化合物は、下記反応スキームを経ることによって得られる。
【０００９】
0005084461.tif 000005
【００１０】
すなわち、本発明の光重合性不飽和化合物は、前記一般式（１）で表される化合物と、前記一般式（２）で表されるテトラカルボン酸二無水物とを反応させてオリゴマーを得た後、前記一般式（３）で表されるジカルボン酸無水物で末端水酸基を封鎖することより得られる。ここで、前記オリゴマーは繰り返し単位の数が１〜２０であれば好ましく、２〜１０であればより好ましい。
【００１１】
前記一般式（２）で表されるテトラカルボン酸二無水物の具体的として、無水ピロメリット酸、ベンゾフェノンテトラカルボン酸二無水物、ビフェニルエーテルテトラカルボン酸二無水物、ビフェニルテトラカルボン酸二無水物などが挙げられるが何らこれらに限定されるものではない。
【００１２】
前記一般式（３）で表されるジカルボン酸無水物の具体的として、無水マレイン酸、無水コハク酸、無水イタコン酸、無水フタル酸、無水テトラヒドロフタル酸、無水ヘキサヒドロフタル酸、無水グルタル酸などが挙げられるが何らこれらに限定されるものではない。
【００１３】
また、前記一般式（１）で表されるジ（メタ）アクリレートは、下記一般式（６）で表される化合物と下記一般式（７）で表されるグリシジル（メタ）アクリレートと反応させて得られる。
【化４】
0005084461.tif 000006
（式中、Ｒ３、Ｒ４、Ｒ５、Ｒ６はそれぞれ独立に、水素原子、炭素原子数１〜８のアルキル基、又は置換基を有してもよいフェニル基を表し、Ｒ７、Ｒ８はそれぞれ独立に炭素原子数１〜８のアルキレン基を表し、Ａはジ酸クロリドの残基を表す。）
【００１４】
【化５】
0005084461.tif 000007
（式中、Ｒ１は水素原子またはメチル基を表す。）
【００１５】
上記一般式（７）で表されるグリシジル（メタ）アクリレートの具体例としては、グリシジルメタクリレート、グリシジルアクリレートが挙げられる。
【００１６】
また、上記一般式（６）で表される化合物は、下記一般式（８）で表されるジ酸クロリドと下記一般式（９）で表される化合物を反応させて得られる。
【化６】
0005084461.tif 000008
（式中、Ａはジ酸クロリドの残基を表す。）
【化７】
0005084461.tif 000009
（式中、Ｒ３、Ｒ５はそれぞれ独立に、水素原子、炭素数１〜８のアルキル基、又は置換基を有してもよいフェニル基を表し、Ｒ７は炭素原子数１〜８のアルキレン基を表す。）
【００１７】
上記一般式（８）で表されるジ酸クロリドの具体的として、フタル酸クロリド、イソフタル酸クロリド、テレフタル酸クロリド、コハク酸クロリド、アジピン酸クロリド、フマル酸クロリドなどが挙げられるが何らこれらに限定されるものではない。
【００１８】
上記一般式（９）で表される化合物の具体例として、ベンジル酸、マンデル酸、およびそれらのベンゼン環に置換基を有するもの、グリコリック酸、酪酸、３−ヒドロキシプロピオニック酸、２−ヒドロキシイソブチリック酸、２−ヒドロキシブチリック酸などが挙げられるが何らこれらに限定されるものではない。
【００１９】
＜工程Ｉ：一般式（６）で表される化合物の合成＞
一般式（６）で表される化合物を得るための一般式（８）で表されるジ酸クロリドと一般式（９）で表される化合物を反応させる方法としては、有機溶剤中で、塩基性触媒存在下、加熱攪拌する方法等が挙げられる。
【００２０】
一般式（６）で表される化合物を得るための一般式（８）で表されるジ酸クロリドと一般式（９）で表される化合物の反応の割合は、通常、モル比でジ酸クロリド／一般式（９）の化合物＝１／２以上であることが好ましい。使用する一般式（９）で表される化合物の割合が少ないとジ酸クロリドの副反応等により、一般式（６）で表される化合物の収率が低下してしまい、逆に多すぎると一般式（９）で表される化合物が未反応物として残ることになる。従って一般式（９）の化合物の割合はジ酸クロリドに対して３倍モル以下の使用にすることが好ましく、より好ましくは２倍モル以下での使用である。
【００２１】
本工程において用いられる有機溶媒としては、後の精製工程を容易にするため非水溶性のものであって、反応の阻害になるアルコール類を除けば、特に限定されるものではない。当該有機溶媒としては、メチルイソブチルケトン、酢酸エチル、ジエチルエーテル、メチルｔ−ブチルエーテル等が挙げられる。有機溶媒の使用量は特に限定されるものではないが、通常は反応物の合計質量に対して、１０倍以下の質量が好ましく、より好ましくは３〜５倍の質量である。
【００２２】
本工程において用いられる塩基性触媒としては、特に限定されるものではないが、好ましくはトリエチルアミン、トリメチルアミン等の有機アミン類が挙げられる。通常はジ酸クロリドに対して２倍モル以上の使用にすることが好ましく、より好ましくは２〜３倍モルでの使用である。
【００２３】
一般式（８）で表されるジ酸クロリドと一般式（９）で表される化合物の反応は通常、３０℃以下で上記有機溶媒に上記塩基性触媒および一般式（９）で表される化合物を溶解し、そこに一般式（８）で表されるジ酸クロリドを滴下する。滴下時間は特に限定されないが通常、３０分〜６０分の範囲で行うことが好ましい。滴下終了後、３０〜１００℃、好ましくは４０〜８０℃で反応を行う。反応時間は特に限定されないが通常、１〜２０時間の範囲で行うことによって、一般式（６）で表される化合物を含む反応溶液を得ることができる。
【００２４】
一般式（８）で表されるジ酸クロリドと一般式（９）で表される化合物の反応後、反応で生じた塩酸塩等を除去するため、塩酸水と水による洗浄を行う。洗浄の方法としては、希釈の必要がある場合、反応物の固形分が１０〜３０質量％となるように非水溶性溶媒を適宜追加し希釈する。このときの非水溶性溶媒は反応工程において使用したものに限定されることはなく、他のものであっても良い。次に希釈した反応液に対し、１．５質量％塩酸水を、希釈した反応液に対し、１００〜２００質量％追加し、５〜６０分、好ましくは１０〜２０分撹拌を行う。撹拌後、塩酸塩は溶解し、静置すると反応液からなる有機層と、水層の２層に分離するため、分液操作で下層の水層を除去する。このときの静置時間は分離が完了するまでの時間であるが、通常１０分〜２時間である。次に残った有機層に対し水を、希釈した反応液の１００〜２００質量％追加し、５〜６０分、好ましくは１０〜２０分撹拌を行う。撹拌後、静置すると反応液からなる有機層と水層の２層に分離するため、分液操作で下層の水層を除去する。このときの静置時間は分離が完了するまでの時間であるが、通常１０分〜２時間である。上記の水洗工程を必要に応じ、複数回繰り返すことにより、洗浄を行うなお洗浄の温度については特に限定されないが、通常１０〜４０℃の範囲で行われる。
【００２５】
洗浄後、分液操作で分離された有機層を、減圧留去等の方法で濃縮することにより、有機溶媒中の水分を除去し、一般式（６）で表される化合物の溶液を得ることができる。
【００２６】
＜工程ＩＩ：一般式（１）で表されるジ（メタ）アクリレートの合成＞
本発明の一般式（１）で表されるジ（メタ）アクリレートを得るための、一般式（６）で表される化合物と一般式（７）で表されるグリシジル（メタ）アクリレートを反応させる方法としては、上記一般式（６）で表される化合物の溶液に、塩基性触媒およびラジカル重合禁止剤存在下、空気等の酸素含有気体をバブリングし、加熱攪拌を行い、一般式（７）で表されるグリシジル（メタ）アクリレートを加える方法等が挙げられる。このとき必要に応じて、前記有機溶媒を追加しても良い。
【００２７】
一般式（６）で表される化合物と一般式（７）で表されるグリシジル（メタ）アクリレートの反応の割合は、通常、モル比で一般式（６）の化合物／グリシジル（メタ）アクリレート＝１／２以上であることが好ましい。使用するグリシジル（メタ）アクリレートの割合が少ないと、目的とするジ（メタ）アクリレートの収率が低下してしまい、逆に多すぎると反応液中のラジカル重合成分の増加によるゲル化のおそれが高くなる。また所望のジ（メタ）アクリレート中に未反応分としてグリシジル（メタ）アクリレートが残ることになる。従ってグリシジル（メタ）アクリレートは一般式（６）で表される誘導体に対して３倍モル以下の使用にすることが好ましく、より好ましくは２倍モル以下での使用である。
【００２８】
本工程に用いる塩基性触媒としては、特に限定されるものではないが、好ましくはテトラメチルアンモニウムクロライド、テトラメチルアンモニウムブロマイド、テトラエチルアンモニウムクロライド、テトラエチルアンモニウムブロマイド、ベンジルトリエチルアンモニウムクロライド、ベンジルトリエチルアンモニウムブロマイド等の４級アンモニウム塩等が挙げられる。通常は反応液に対して１０〜１００００ｐｐｍの範囲で使用することが好ましく、より好ましくは１０００〜５０００ｐｐｍである。
【００２９】
本工程に用いるラジカル重合禁止剤としては、ラジカルを補足する化合物であれば特に限定されないが、好ましくはハイドロキノン、メトキシハイドロキノン、エトキシハイドロキノン、メチルハイドロキノン、ジブチルヒドロキシトルエン、フェノアジン、ｔ−ブチルカテコール等といった従来から知られている通常のラジカル重合禁止剤が挙げられる。これらのラジカル重合禁止剤は単独で使用しても良いし、二種類以上を併用して使用しても良い。通常は反応液に対して１０〜１００００ｐｐｍの範囲で使用することが好ましく、より好ましくは５０〜１０００ｐｐｍである。
【００３０】
また反応中のラジカル重合防止のため、ラジカル重合禁止剤の添加に加え、反応時に空気等の酸素含有気体をバブリングすることが望ましい。
【００３１】
一般式（６）で表される化合物と一般式（７）で表されるグリシジル（メタ）アクリレートの反応は通常、５０〜１５０℃、好ましくは８０〜１００℃の範囲で行われる。反応時間は特に限定されないが通常、１〜２０時間の範囲で行われる。
【００３２】
一般式（６）で表される化合物と一般式（４）で表されるグリシジル（メタ）アクリレートの反応後、反応で使用した触媒等を除去するため、必要に応じて水による洗浄を行う。洗浄の方法としては、反応終了後、反応物の固形分が１０〜４０質量％、より好ましくは１５〜２５質量％となるように非水溶性溶媒を適宜追加希釈する。このときの非水溶性溶媒は反応工程において使用したものに限定されることはなく、他のものであっても良い。次に希釈した反応液に対し、水を５０〜２００重量％、好ましくは７０〜１００質量％追加し、５〜６０分、好ましくは１０〜２０分撹拌を行う。撹拌後、静置すると反応液からなる有機層と、水層の２層に分離するため、分液操作で下層の水層を除去する。このときの静置時間は分離が完了するまでの時間であるが、通常１０分〜２時間である。上記の水洗工程を必要に応じ、複数回繰り返すことにより、洗浄を行う。なお洗浄の温度については特に限定されないが、通常１０〜４０℃の範囲で行われる。
【００３３】
洗浄後、分液操作で分離された有機層を、減圧留去等の方法で濃縮することにより、目的とするジ（メタ）アクリレートを得ることができる。また洗浄後、分液操作で分離された有機層より沸点の高い、所望の有機溶剤を加え、減圧留去等の方法で濃縮することにより、所望の有機溶剤を含有する目的のジ（メタ）アクリレート溶液を得ることができる。
【００３４】
上記一般式（１）で表されるジ（メタ）アクリレートの具体例としては、下記式（２）又は（３）で表されるジ（メタ）アクリレートが挙げられる。
【化８】
0005084461.tif 000010
【化９】
0005084461.tif 000011
【００３５】
＜工程ＩＩＩ：オリゴマーの合成＞
本発明の一般式（１）で表されるジ（メタ）アクリレートの水酸基に一般式（２）で表されるテトラカルボン酸二無水物を反応させる方法としては、上記一般式（１）で表されるジ（メタ）アクリレートの溶液に、一般式（２）で表されるテトラカルボン酸二無水物を加え、塩基性触媒存在下、空気等の酸素含有気体をバブリングし、加熱撹拌する方法が挙げられる。
【００３６】
一般式（１）で表されるジ（メタ）アクリレートと一般式（２）で表されるテトラカルボン酸二無水物の反応の割合は通常、モル比で一般式（１）のジ（メタ）アクリレート／一般式（２）で表されるテトラカルボン酸二無水物＝１００／５０〜１００／１００であることが好ましい。使用する一般式（２）で表されるテトラカルボン酸二無水物の割合が少ないと分子量を十分に増加させて、重合性二重結合基を十分に導入することができず、逆に多すぎると分子量が増加せず、未反応のテトラカルボン酸二無水物が残ることになる。
【００３７】
本工程において用いられる有機溶媒としては、反応物を溶解し、反応の阻害になるアルコール類を除けば、特に限定されるものではない。当該有機溶媒としては、メトキシプロピルアセテート、エチルセロソルブアセテートなどのセロソルブ系溶媒等が挙げられる。有機溶媒の使用量は特に限定されるものではないが、通常は反応物の合計質量に対して、５倍以下の質量が好ましく、より好ましくは１〜３倍の質量である。
【００３８】
本工程において用いられる塩基性触媒としては、特に限定されるものではないが、好ましくはテトラメチルアンモニウムクロリド、テトラメチルアンモニウムブロマイド、テトラエチルアンモニウムクロリド、テトラエチルアンモニウムブロマイド、ベンジルトリエチルアンモニウムクロリド、ベンジルトリエチルアンモニウムブロマイド等の４級アンモニウム塩等が挙げられる。通常は反応液に対して１０〜１００００ｐｐｍの範囲で使用することが好ましく、より好ましくは１０００〜５０００ｐｐｍである。
【００３９】
一般式（１）で表されるジ（メタ）アクリレートと一般式（２）で表されるテトラカルボン酸二無水物の反応は通常、５０〜１５０℃、好ましくは８０〜１２０℃の範囲で行われる。反応時間は特に限定されないが通常、１〜２０時間の範囲で行うことによって、一般式（１）で表されるジ（メタ）アクリレートと一般式（２）で表されるテトラカルボン酸二無水物の反応物を含む反応溶液を得ることができる。
【００４０】
＜工程ＩＶ：光重合性不飽和化合物の合成＞
上述のオリゴマーを得た後、末端水酸基への一般式（３）で表されるジカルボン酸無水物を反応させる方法としては、前記一般式（１）で表されるジ（メタ）アクリレートと一般式（２）で表されるテトラカルボン酸二無水物の反応物を含む反応溶液に、一般式（３）で表されるジカルボン酸無水物を加え、空気等の酸素含有気体をバブリングし、加熱撹拌する方法が挙げられる。このとき必要に応じて前記有機溶媒を追加しても良い。
【００４１】
一般式（１）で表されるジ（メタ）アクリレートと一般式（２）で表されるテトラカルボン酸二無水物の反応物を含む反応溶液と一般式（３）で表されるジカルボン酸無水物の反応の割合は、通常、モル比で使用したテトラカルボン酸二無水物とジカルボン酸無水物＝１／９９〜９０／１０であることが好ましい。使用する一般式（３）で表されるジカルボン酸無水物の割合が少ないと、粘度増加、分子量の増大による作業性の低下を招き、逆に多すぎると分子量が増加せず、未反応のジカルボン酸無水物が残ることになる。
【００４２】
一般式（１）で表されるジ（メタ）アクリレートと一般式（２）で表されるテトラカルボン酸二無水物の反応物を含む反応溶液と一般式（３）で表されるジカルボン酸無水物の反応は通常、５０〜１５０℃、好ましくは８０〜１２０℃の範囲で行われる。反応時間は特に限定されないが通常、１〜２０時間の範囲で行うことによって、請求項４の光重合性不飽和化合物を含む反応溶液を得ることができる。
【００４３】
[光硬化性樹脂組成物および硬化物]
本発明の光硬化性樹脂組成物は、前述の（Ａ）光重合性不飽和化合物と（Ｂ）ラジカル重合開始剤を必須成分として含有する。
【００４４】
本発明に用いるラジカル重合開始剤としては、特に限定されるものではないが、具体例としては、ベンゾイン、ベンゾインメチルエーテル、アセトフェノン、２，２−ジメトキシ−２−フェニルアセトフェノン、１−ヒドロキシシクロヘキシルフェニルケトン、２−メチル−１−[４−（メチルチオ）フェニル]−２−モルフォリノ−プロパン−１−オン、Ｎ，Ｎ−ジメチルアミノアセトフェノン、２−メチルアントラキノン、１−クロロアントラキノン、２，４−ジメチルチオキサントン、２，４，６−トリメチルベンゾイルジフェニルホスフィンオキサイド等が挙げられる。また市販品としては、セイクオールＺ（精工化学（株）製）、イルガキュア１８４、同９０７、ＤＡＲＯＣＵＲ  ＴＰＯ（以上、チバ・スペシャリティ・ケミカルズ社製）、ＫＡＹＡＣＵＲＥ  ＤＥＴＸ−Ｓ（日本化薬（株）製）等が挙げられ、これらは単独で使用しても２種類以上を併用しても良い。
【００４５】
またラジカル重合開始剤と併せて、必要に応じて光増感剤を使用することができる。光増感剤として特に限定されることはないが、具体例としては、Ｎ，Ｎ−ジメチルアミノベンゾフェノン（所謂ミヒラーズケトン）、Ｎ，Ｎ−ジメチルアミノ安息香酸エチルエステル、Ｎ，Ｎ−ジメチルアミノ安息香酸イソアミルエステル、トリエチルアミン、トリエタノールアミン等が挙げられる。
【００４６】
また上記組成物において、前述の光重合性不飽和化合物に加えて、必要に応じ他のラジカル重合性化合物を併用して使用することも可能である。ラジカル重合性化合物としては単官能、多官能の（メタ）アクリレート類、スチレン、ジビニルベンゼンなどのスチレン誘導体が挙げられ、使用目的や必要物性に応じて、任意の割合で使用可能である。
【００４７】
上記（メタ）アクリレート類としては、例えば、２−ヒドロキシエチル（メタ）アクリレート、２−ヒドロキシプロピル（メタ）アクリレート、２−エチルへキシル（メタ）アクリレート等の水酸基を有するモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラエチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類等が挙げられる。
【００４８】
これらの他のラジカル重合性化合物は、その１種のみを使用可能できるほか、２種類以上を併用して使用することもできる。そして、このような化合物は、粘度調整剤あるいは光架橋剤として作用するものであり、その使用量は、本発明の樹脂組成物の性能を損なわない範囲で適宜選択することができるが、通常は、上記化合物の少なくとも一種を上記一般式（１）で表されるジ（メタ）アクリレート１００質量部に対して５０質量部以下の範囲で更に配合する。これらの化合物の配合量が５０質量部を越えると、硬化物を製造する際、プリベーク時にタックが起こるなどの問題が出てくる。
【００４９】
また、本発明の樹脂組成物において、さらにエポキシ誘導体等のカチオン重合性化合物を含有してもよい。上記エポキシ化合物としては、フェノールノボラック型エポキシ樹脂、クレゾールノボラック型エポキシ樹脂、ビスフェノールＡ型エポキシ樹脂、ビスフェノールＦ型エポキシ樹脂、ビスフェノールＳ型エポキシ樹脂、ビフェニル型エポキシ樹脂、脂環式エポキシ樹脂等のエポキシ樹脂や、フェニルグリシジルエーテル、ｐ−ブチルフェノールグリシジルエーテル、トリグリシジルイソシアヌレート、ジグリシジルイソシアヌレート、アリルグリシジルエーテル、グリシジルメタクリレート等のエポキシ基を少なくとも１個有する化合物等が挙げられる。
【００５０】
これらエポキシ化合物は、その１種のみを単独で使用できるほか、２種以上を併用して使用することもできる。そして、これらエポキシ化合物は、通常、請求項４で表される光重合性不飽和化合物１００質量部に対して、５０質量部以下の範囲で更に配合する。これらの化合物の配合量が５０質量部を越えると、光照射して硬化させたとき、割れが起こったり、基板上で硬化させた場合には密着性の低下が起こる場合がある。
【００５１】
また、本発明の光硬化性樹脂組成物は上述の成分に加えて、必要に応じ、エポキシ基硬化促進剤、重合禁止剤、酸化防止剤、密着助剤、界面活性剤、消泡剤などの添加剤を配合してもよい。
【００５２】
上記組成物は、可視光や紫外線の照射によって本発明の硬化物と為すことができる。
【実施例】
【００５３】
次に実施例に基づいて本発明をより詳しく説明するが、以下の実施例に限定されるものではない。なお、特に記載のない限り、以下に示す％は質量％を表す。
【００５４】
＜合成例１−１  一般式（６）で表される化合物の合成（イソフタル酸型）＞
撹拌器、冷却管、温度計を取り付けた１Ｌ反応容器にベンジル酸９１．３ｇ（０．４０ｍｏｌ）、イソフタル酸ジクロリド４０．６ｇ（０．２０ｍｏｌ）、メチルイソブチルケトン５２８ｇを仕込み、滴下漏斗に仕込んだトリエチルアミン４２．５ｇ（０．４２ｍｏｌ）を２５℃で３０分かけて滴下した。滴下終了後、５０℃まで昇温し５時間反応させ、その後、２５℃まで冷却を行った。得られた反応液を３Ｌ分液漏斗に移し、そこにメチルイソブチルケトン２００ｇ仕込み、撹拌して均一にした。その後、１．５％塩酸水を１５００ｇ仕込み、１０分間撹拌後、１時間静置した。１時間後、有機層と水層の２層に分離し、水層を除去した。残った有機層にイオン交換水を６５０ｇ加え、同様の分液操作を行い、水層を除去した。さらに同様の分液操作を行い、計３回水洗を行った。水洗後、有機層を３Ｌナスフラスコに移し、５０℃で減圧留去により濃縮を行った。有機層の液量が１／３に濃縮されたところで、メチルイソブチルケトン２００ｇを加え、更に濃縮を続けたところ、淡黄色溶液３９１．０ｇを得た。得られた化合物のＧＰＣ分析の結果、原料ピークが消失し新たなピークが一つ生成していること、下記１Ｈ−ＮＭＲ（４００ＭＨｚ、測定溶媒：重ＤＭＳＯ）の結果から目的とする一般式（６）で表される化合物（下記式（１０）で表される化合物）が合成されていることを確認した。
【化１０】
0005084461.tif 000012
【００５５】
合成例１−１より得られた化合物の１Ｈ−ＮＭＲスペクトルのスペクトルデータと帰属は以下の通りである。
１Ｈ−ＮＭＲ（δ，ｐｐｍ，ＣＤ３ＳＯＣＤ３）：
７．２８〜７．４２（ｍ，１２Ｈ、ベンジル酸由来のフェニル基の３，４位の水素）、７．６０〜７．６５（ｄ，８Ｈ、ベンジル酸由来のフェニル基の２位の水素）、７．８０〜７．８５（ｔ，１Ｈ、イソフタル酸ジクロライド由来のフェニル基の５位の水素）、８．４０〜８．４５(ｄ，イソフタル酸ジクロライド由来のフェニル基の４，６位の水素）、８．７３(ｓ，イソフタル酸ジクロライド由来のフェニル基の２位の水素）
【００５６】
＜合成例１−２  一般式（１）で表されるジ（メタ）アクリレートの合成＞
撹拌器、冷却管、温度計を取り付けた１Ｌ反応容器に合成例１−１で得られた上記式（１０）で表される化合物を含むメチルイソブチルケトン溶液３９１．０ｇとテトラメチルアンモニウムクロリド０．５３ｇとｐ−メトキシフェノール０．０２ｇを仕込み、乾燥空気をバブリングしながら９０℃まで昇温し、滴下漏斗に仕込んだグリシジルメタクリレート５６．８ｇ（０．４０ｍｏｌ）を３０分かけて滴下した。滴下終了後、９０℃にて８時間反応を行い、３０℃まで冷却を行い、淡黄色液体を得た。得られた反応液を１Ｌナスフラスコに移し、５０℃で減圧留去により濃縮を行った。液量が１／３に濃縮されたところで、メトキシプロピルアセテート５００．０ｇを加え、更に濃縮を続けたところ、淡黄色溶液３６７．０ｇを得た。
【００５７】
得られた化合物のＧＰＣ分析の結果、原料ピークが消失し新たなピークが一つ生成していること、ＧＣ分析の結果、残存のグリシジルメタクリレートは確認されないことから、目的とする一般式（１）で表されるジ（メタ）アクリレート（下記式（４）で表されるメトキシプロピルアセテート溶液）が合成されていることを確認した。
【化１１】
0005084461.tif 000013
【００５８】
＜合成例１−３  光重合性不飽和化合物の合成＞
撹拌器、冷却管、温度計を取り付けた１Ｌ反応容器に合成例１−３の上記式（４）のメトキシプロピルアセテート溶液３６７．０ｇとベンゾフェノンテトラカルボン酸二無水物３２．２ｇ（０．１０ｍｏｌ）および臭化テトラエチルアンモニウム０．４ｇを仕込み、乾燥空気をバブリングしながら９０℃まで加熱した。９０℃にて６時間反応を行い、ＩＲにおける１７８３ｃｍ−１の酸無水物のピークが消失したことを確認した後、テトラヒドロ無水フタル酸１５．２ｇ（０．１０ｍｏｌ）を加え、９０℃でさらに５時間反応を行い、３０℃まで冷却を行い、淡黄色溶液を得た。
【００５９】
得られた化合物のＧＰＣ分析の結果、原料ピークが消失し新たなピークが一つ生成していること、ＩＲにおける１７７８ｃｍ−１の酸無水物のピークが消失していることから、目的とする光重合性不飽和化合物が合成されていることを確認した。
【００６０】
＜合成例２−１  一般式（６）で表される化合物の合成（アジピン酸型）＞
撹拌器、冷却管、温度計を取り付けた１Ｌ反応容器にベンジル酸９１．３ｇ（０．４０ｍｏｌ）、アジピン酸ジクロライド３６．６ｇ（０．２０ｍｏｌ）、メチルイソブチルケトン５０９．２ｇを仕込み、滴下漏斗に仕込んだトリエチルアミン４２．５ｇ（０．４２ｍｏｌ）を２５℃で３０分かけて滴下した。滴下終了後、６０℃まで昇温し５時間反応させ、その後、２５℃まで冷却を行った。得られた反応液を３Ｌ分液漏斗に移し、そこにメチルイソブチルケトン２００ｇ仕込み、撹拌して均一にした。その後、１．５％塩酸水を１５００ｇ仕込み、１０分間撹拌後、１時間静置した。１時間後、有機層と水層の２層に分離し、水層を除去した。残った有機層にイオン交換水を６５０ｇ加え、同様の分液操作を行い、水層を除去した。さらに同様の分液操作を行い、計３回水洗を行った。水洗後、有機層を３Ｌナスフラスコに移し、５０℃で減圧留去により濃縮を行った。有機層の液量が１／３に濃縮されたところで、メチルイソブチルケトン２００ｇを加え、更に濃縮を続けたところ、淡黄色溶液３７０．０ｇを得た。得られた化合物のＧＰＣ分析の結果、原料ピークが消失し新たなピークが一つ生成していること、下記１Ｈ−ＮＭＲ（４００ＭＨｚ、測定溶媒：重ＤＭＳＯ）の結果から目的とする一般式（６）で表される化合物（下記式（１１）で表される化合物）が合成されていることを確認した。
【化１２】
0005084461.tif 000014
【００６１】
合成例２−１より得られた化合物の１Ｈ−ＮＭＲスペクトルのスペクトルデータと帰属は以下の通りである。
１Ｈ−ＮＭＲ（δ，ｐｐｍ，ＣＤ３ＳＯＣＤ３）：２．４５〜２．５２（ｍ，４Ｈ、アジピン酸クロリド由来の２，３位のメチレンの水素）、３．５０〜３．９５（ｍ，４Ｈ、アジピン酸クロリド由来の１，４位のメチレンの水素）、
７．２８〜７．４２（ｍ，１２Ｈ、ベンジル酸由来のフェニル基の３，４位の水素）、７．４５〜７．５５（ｄ，８Ｈ、ベンジル酸由来のフェニル基の２位の水素）
【００６２】
＜合成例２−２  一般式（１）で表されるジ（メタ）アクリレートの合成＞
撹拌器、冷却管、温度計を取り付けた１Ｌ反応容器に合成例２−１で得られた上記式（１１）で表される化合物を含むメチルイソブチルケトン溶液３７０．０ｇとテトラメチルアンモニウムクロライド０．５３ｇとｐ−メトキシフェノール０．０２ｇを仕込み、乾燥空気をバブリングしながら９０℃まで昇温し、滴下漏斗に仕込んだグリシジルメタクリレート５６．８ｇ（０．４０ｍｏｌ）を３０分かけて滴下した。滴下終了後、９０℃で８時間反応を行い、３０℃まで冷却を行い、淡黄色液体を得た。得られた反応液を１Ｌナスフラスコに移し、５０℃で減圧留去により濃縮を行った。液量が１／３に濃縮されたところで、メトキシプロピルアセテート５００．０ｇを加え、更に濃縮を続けたところ、淡黄色溶液３５４．０ｇを得た。
【００６３】
得られた化合物のＧＰＣ分析の結果、原料ピークが消失し新たなピークが一つ生成していること、ＧＣ分析の結果、残存のグリシジルメタクリレートは確認されないことから、目的とする一般式（１）で表されるジ（メタ）アクリレート（下記式（５）で表されるメトキシプロピルアセテート溶液）が合成されていることを確認した。
【化１３】
0005084461.tif 000015
【００６４】
＜合成例２−３  光重合性不飽和化合物の合成＞
撹拌器、冷却管、温度計を取り付けた１Ｌ反応容器に合成例１−３の上記式（５）のメトキシプロピルアセテート溶液３６７．０ｇとベンゾフェノンテトラカルボン酸二無水物３２．２ｇ（０．１０ｍｏｌ）および臭化テトラエチルアンモニウム０．４ｇを仕込み、乾燥空気をバブリングしながら９０℃まで加熱した。９０℃にて６時間反応を行い、ＩＲにおける１７８３ｃｍ−１の酸無水物のピークが消失したことを確認した後、テトラヒドロ無水フタル酸１５．２ｇ（０．１０ｍｏｌ）を加え、９０℃でさらに５時間反応を行い、３０℃まで冷却を行い、淡黄色溶液を得た。
【００６５】
得られた化合物のＧＰＣ分析の結果、原料ピークが消失し新たなピークが一つ生成していること、ＩＲにおける１７７８ｃｍ−１の酸無水物のピークが消失していることから、目的とする光重合性不飽和化合物が合成されていることを確認した。
【００６６】
[実施例]                                                  
合成例１−３で得られた化合物のメトキシプロピルアセテート溶液と合成例２−３で得られた化合物のメトキシプロピルアセテート溶液を用いて、表１に示す処方で感光性樹脂組成物を調製した。
得られた各感光性樹脂組成物について、下記（１）〜（８）に示した手順に基づいて各性能を評価した。表１に評価結果を併せて示す。
【００６７】
（１）非露光部のアルカリ溶解性
調製した各感光性樹脂組成物をガラス板上にバーコーターを用いて約１０μｍの厚さに塗布し、９０℃で２分間乾燥後、２５℃、１質量％の炭酸ナトリウム水溶液の１２０秒間浸漬した。
浸漬後のガラス板上に残存する樹脂を目視にて以下の通り評価した。
○：ガラス板上に樹脂が全く残らないもの
△：ガラス板上に樹脂がわずかに残るもの
×：ガラス板上に樹脂が多く残るもの
【００６８】
＜紫外線硬化膜の作製＞
以下の（２）〜（７）の評価に用いた硬化膜は、以下の手順に基づいて作製した。
調製した各感光性樹脂組成物をガラス板上にバーコーターを用いて約１０μｍの厚さに塗布し、９０℃で２分間乾燥後、３９５Ｗの高圧水銀ランプを用いて７０ｍＷ／ｃｍ２の紫外線を１８秒間照射し、硬化膜を得た。
尚、実施例２、４、６、８の各感光性樹脂組成物を用いた膜作製においては、紫外線照射後、さらに１５０℃で３０分加熱し、硬化膜を得た。
【００６９】
（２）光硬化性
上記方法によって得られた各硬化膜を、２５℃、１質量％の炭酸ナトリウム水溶液に１２０秒間浸漬した。その後、硬化膜の状態を以下の通り評価した。
○：硬化膜に影響がないもの
×：硬化膜に影響があったもの（完全溶解または剥がれがあったもの）
【００７０】
（３）タック性の有無
上記方法によって得られた各硬化膜のタック性について、指触を用いて以下の通り評価した。
○：タックが認められないもの
×：タックが認められたもの
【００７１】
（４）クラック性の有無の評価
上記方法によって得られた各硬化膜のクラックの有無について、目視によって以下の通り評価した。
○：クラックが認められないもの
×：クラックが認められたもの
【００７２】
（５）鉛筆硬度
上記方法によって得られた各硬化膜について、ＪＩＳ  Ｋ５６００の試験法に準じて試験を行い、硬度を測定した。
【００７３】
（６）密着性
上記方法によって得られた各硬化膜の表面に、ＪＩＳ  Ｋ５６００の試験法に準じて
２５マスの碁盤目を作るようにクロスカットを入れ、セロハンテープによるピーリング試験を実施した。硬化膜の剥離状態について、目視によって以下の通り評価した。
○：全く剥離が認められないもの
×：剥離が認められたもの
【００７４】
（７）耐熱性
上記方法によって得られた各硬化膜を２５０℃で３時間加熱し、硬化膜の状態を以下の通り目視によって評価した。
○：割れ、剥離が認められず、さらに、加熱後、（６）密着性試験を行った後においても、全く剥離が認められないもの
×：割れ、剥離が認められる、或いは、加熱後、（６）密着性試験を行った後、剥離が認められたもの
【００７５】
（８）絶縁抵抗
調製した各感光性樹脂組成物をＰＥＴ板上にバーコーターを用いて塗布し、９０℃で２分間乾燥後、３９５Ｗの高圧水銀ランプを用いて７０ｍＷ／ｃｍ２の紫外線を１８秒間照射し、厚さ約３０μｍの硬化膜を得た。
上記方法によって得られたＰＥＴ板上の硬化膜の絶縁抵抗値を、ヒューレットパッカード社製ハイレジスタンスメーターを用いて測定した。
【００７６】
【表１】
0005084461.tif 000016
【００７７】
表１に示すように、いずれの実施例のおいても光照射によって硬化膜が作製でき、非露光部のアルカリ溶解性にも優れるものであった。  また得られた硬化膜は、タック性、クラック性を生じず、硬度、密着性、耐熱性に優れ、絶縁抵抗の値も大きいことが観測された。
【００７８】
本発明の新規な光重合性不飽和化合物は、光硬化性樹脂組成物を為すことができ、該組成物から得られる硬化物は、光学材料、電子材料、接着剤、塗料、インキ、コーティング材料、印刷材料等の多くの用途への応用可能が期待できる。